КОНТАКТНЫЙ КЛЕЕВОЙ СОСТАВ, СОДЕРЖАЩИЙ СШИТУЮ СЕТКУ НАНОЧАСТИЦ, СПОСОБ ЕГО ПОЛУЧЕНИЯ И ЕГО ПРИМЕНЕНИЕ

1. Контактный клей, содержащий
по меньшей мере два компонента, каждый из которых образует фазу, из которых в результате реакции синтеза, в частности, реакции сшивки, образуется взаимопроникающая сетка (IPN), содержащая по меньшей мере две фазы,
причем первая фаза (эластомерная фаза) имеет по меньшей мере одну температуру размягчения, измеренную методом ДСК, менее 23ºС, а вторая фаза после реакции синтеза имеет температуру размягчения, измеренную методом ДСК, выше 23ºС,
и при этом вторая фаза после реакции синтеза имеет морфологию связной сетки наночастиц.
2. Контактный клей по п. 1, отличающийся тем, что IPN является полу-IPN, в которой первая, т.е. эластомерная, фаза находится в несшитой форме, в частности не сшитой ковалентно.
3. Контактный клей по п. 1, отличающийся тем, что эластомерная фаза сшита физически, например, в результате образования доменов в случае блок-сополимеров, и/или координационно, например, путем координации кислотных групп с хелатами металлов.
4. Контактный клей по п. 1, отличающийся тем, что IPN образуют последовательно, так что эластомерная фаза сшивается раньше, чем вторая фаза.
5. Контактный клей по любому из пп. 1-4, отличающийся тем, что используемые эластомеры представляют собой акрилаты и/или метакрилаты, полиуретаны, натуральные каучуки, синтетические каучуки, такие как статистически сополимеризованные бутадиенстирольные каучуки (SBR), бутадиеновые каучуки (BR), синтетические полиизопрены (IR), бутилкаучуки (MR), галогенированные бутилкаучуки (XIIR), акрилатные каучуки (АСМ), сополимеры этилена с винилацетатом (EVA) или полиуретаны и/или их смеси, стирольные блок-сополимеры, содержащие эластомерный блок из ненасыщенных или частично или полностью гидрированных полидиеновых блоков (полибутадиен, полиизопрен, поли(изо)бутилен, их сополимеры), полиолефины, фторполимеры и/или силиконы.
6. Контактный клей по любому из пп. 1-4, отличающийся тем, что используемые эластомеры являются блок-сополимерами, в частности, винилароматическими блок-сополимерами.
7. Контактный клей по любому из пп. 1-4, отличающийся тем, что реакционноспособные компоненты, используемые для второй фазы, являются эпоксидами, сложными полиэфирами, простыми полиэфирами, полиуретанами, полимерами на основе фенольных смол, крезола или новолачных смол, полисульфидами или акриловыми полимерами (акриловые, метакриловые полимеры).
8. Контактный клей по любому из пп. 1-4, отличающийся тем, что реакция синтеза является катионной или протекает по механизму контролируемой радикальной полимеризации, такой как RAFT, ATRP или NMRP.
9. Контактный клей по любому из пп. 1-4, отличающийся тем, что массовое отношение эластомерной фазы к твердой фазе составляет от 85:15 до 50:50, предпочтительно от 80:20 до 60:40, предпочтительно от 85:15 до 80:20 или предпочтительно от 85:15 до 65:35, в частности, от 80:20 до 70:30.
10. Контактный клей по любому из пп. 1-4, отличающийся тем, что контактный клей содержит по меньшей мере один тип повышающей клейкость смолы, предпочтительно по меньшей мере частично гидрированной, предпочтительно из смол, совместимых с эластомерным компонентом, и/или, в тех случаях, когда используется сополимер, состоящий из жестких блоков и мягких блоков, совместимых, в первую очередь, с мягким блоком (пластифицирующие смолы).
11. Контактный клей по любому из пп. 1-4, отличающийся тем, что контактный клей является прозрачным в видимой части спектра (диапазон длин волн примерно от 400 нм до 800 нм).
12. Контактный клей по любому из пп. 1-4, отличающийся тем, что контактный клей имеет мутность менее 5,0%, предпочтительно менее 2,5%.
13. Клеящая лента, содержащая слой контактного клея по любому из пп. 1-12 или состоящая из слоя контактного клея по любому из пп. 1-12.
14. Клеящая лента, отличающаяся тем, что слой контактного клея по любому из пп. 1-12 наносят по меньшей мере на одну сторону носителя, или слой контактного клея по любому из пп. 1-12 наносят на обе стороны носителя.
15. Клеящая лента по одному из пп. 13 или 14, отличающаяся тем, что толщина контактного клея составляет от 1 мкм до 2000 мкм, предпочтительно от 5 мкм до 500 мкм, более предпочтительно примерно от 12 мкм до 250 мкм.
16. Применение контактного клея по любому из пп. 1-12 или односторонней или двухсторонней клеящей ленты по любому из пп. 13-15 для герметизации (опто)электронного оборудования.
17. Применение контактного клея по любому из пп. 1-12 или односторонней или двухсторонней клеящей ленты по любому из пп. 13-15 в структурных клеевых соединениях.
18. Способ получения контактного клея, в частности, по любому из пп. 1-12, характеризующийся следующими стадиями:
1) получение смеси, предпочтительно однородной, по меньшей мере одного эластомера, по меньшей мере одного реакционноспособного компонента (реактивная смола/мономер) и, необязательно, смолы, повышающей клейкость, причем массовая доля реакционноспособного компонента меньше или равна (не больше чем) сумме массовых долей эластомера и необязательной смолы, повышающей клейкость;
2) инициирование реакции синтеза реактивной смолы/мономера, причем из реактивной смолы/мономера образуются дисперсные наночастицы, которые соединяются друг с другом, образуя сетку наночастиц в эластомерной фазе.
19. Способ получения контактного клея по п. 18, отличающийся тем, что реакция синтеза является реакцией сшивки, ступенчатой полимеризацией или реакцией роста одно-, двух- или трехмерной цепи.